(57)【要約】【課題】  抗菌防臭効果及び脱臭効果に優れたプリント生地の提供。【解決手段】  プリント生地１は、金属ナノ粒子２１が付着した生地２上にプリント層３等が形成されている。金属ナノ粒子２１を形成する金属としては、金、銀、白金、銅、パラジウム及びタングステンよりなる群から選ばれた少なくとも一種が好ましい。本発明のプリント生地１によれば、金属ナノ粒子２１が生地２に付着しているので、優れた抗菌防臭効果及び脱臭効果を示す。【選択図】      図１
2006070403.tif 000002
【特許請求の範囲】
【請求項１】
金属ナノ粒子が付着した生地上にプリント層が形成されていることを特徴とするプリント生地。
【請求項２】
前記金属ナノ粒子を形成する金属が、金、銀、白金、銅、パラジウム及びタングステンよりなる群から選ばれた少なくとも一種であることを特徴とする請求項１に記載のプリント生地。
【請求項３】
前記プリント層として、半導体または金属から選ばれたナノ粒子と、金属または半導体から選ばれ、前記ナノ粒子と接触することで界面電位差を生じるミクロ粒子とを含有する第１プリント層が形成されていることを特徴とする請求項２に記載のプリント生地。
【請求項４】
前記ナノ粒子としてゲルマニウム若しくはシリコンから選ばれた半導体または金、銀、白金、銅、パラジウム及びタングステンよりなる群から選ばれた金属と、
前記ミクロ粒子として金、銀、鉄及びアルミニウムよりなる群から選ばれた金属又はゲルマニウム若しくはシリコンから選ばれた半導体を含有することを特徴とする請求項３に記載のプリント生地。
【請求項５】
前記プリント層として、半導体または金属から選ばれたナノ粒子と、自発分極を有するミクロ粒子とを含有する第２プリント層が形成されていることを特徴とする請求項２に記載のプリント生地。
【請求項６】
前記ナノ粒子としてゲルマニウム若しくはシリコンから選ばれた半導体または金、銀、白金、銅、パラジウム及びタングステンよりなる群から選ばれた金属と、
前記ミクロ粒子としてトルマリンを含有することを特徴とする請求項５に記載のプリント生地。
【請求項７】
請求項３に記載の第１プリント層及び請求項５に記載の第２プリント層と混在して、遠赤外線を放射する無機物粉体と、放射線を放射する鉱石粉体とを含有する第３プリント層が形成されていることを特徴とするプリント生地。
【請求項８】
前記プリント層が平面視で水玉模様を形成していることを特徴とする請求項７に記載のプリント生地。
【請求項９】
請求項１〜７のいずれかに記載のプリント生地を使用したマット類。
【発明の詳細な説明】
【技術分野】
【０００１】
本発明は、金属ナノ粒子を利用したプリント生地に関する。
【背景技術】
【０００２】
従来から、肩こりや腰痛等の疼痛の改善を目的としたプリント生地としては、例えば、接触電位差を生じるゲルマニウム、シリコン等の物質を微粉末化し、該微粉末化した物質を熱転写接着剤に混入し、この熱転写接着剤を生地上に接着させたプリント生地が開示されている（特許文献１参照）。
【特許文献１】特開平９−３９４０７号公報
【発明の開示】
【発明が解決しようとする課題】
【０００３】
ところで、この種のプリント生地は、肌に密着させた状態で長時間使用することが多い。このため、プリント生地の使用中に菌の増殖を防止したり、臭いの発生を防止することが望まれている。しかしながら、従来のプリント生地には、かかる機能を有するものはほとんどないのが実情である。
【０００４】
本発明は、かかる事情に鑑みてなされたものであり、抗菌防臭効果及び脱臭効果に優れたプリント生地を提供することを主たる目的とする。
【課題を解決するための手段】
【０００５】
本発明者らは、上記課題を解決するため鋭意検討した結果、プリント生地を構成する生地に金属ナノ粒子を付着させることにより、上記課題が解決できることを見出し、本発明を完成した。
【０００６】
すなわち、請求項１の発明は、金属ナノ粒子が付着した生地上にプリント層が形成されていることを特徴とするプリント生地に関する。
【０００７】
請求項２の発明は、請求項１に記載のプリント生地において、前記金属ナノ粒子を形成する金属が、金、銀、白金、銅、パラジウム及びタングステンよりなる群から選ばれた少なくとも一種であることを特徴とする。
【０００８】
請求項３の発明は、請求項２に記載のプリント生地において、前記プリント層として、半導体または金属から選ばれたナノ粒子と、金属または半導体から選ばれ、前記ナノ粒子と接触することで界面電位差を生じるミクロ粒子とを含有する第１プリント層が形成されていることを特徴とする。
【０００９】
請求項４の発明は、請求項３に記載のプリント生地において、前記ナノ粒子としてゲルマニウム若しくはシリコンから選ばれた半導体または金、銀、白金、銅、パラジウム及びタングステンよりなる群から選ばれた金属と、前記ミクロ粒子として金、銀、鉄及びアルミニウムよりなる群から選ばれた金属又はゲルマニウム若しくはシリコンから選ばれた半導体を含有することを特徴とする。
【００１０】
請求項５の発明は、請求項２に記載のプリント生地において、前記プリント層として、半導体または金属から選ばれたナノ粒子と、自発分極を有するミクロ粒子とを含有する第２プリント層が形成されていることを特徴とする。
【００１１】
請求項６の発明は、請求項５に記載のプリント生地において、前記ナノ粒子としてゲルマニウム若しくはシリコンから選ばれた半導体または金、銀、白金、銅、パラジウム及びタングステンよりなる群から選ばれた金属と、前記ミクロ粒子としてトルマリンを含有することを特徴とする。
【００１２】
請求項７の発明は、請求項３に記載の第１プリント層及び請求項５に記載の第２プリント層と混在して、遠赤外線を放射する無機物粉体と、放射線を放射する鉱石粉体とを含有する第３プリント層が形成されていることを特徴とするプリント生地に関する。
【００１３】
請求項８の発明は、請求項７に記載のプリント生地において、前記プリント層が平面視で水玉模様を形成していることを特徴とする。
【００１４】
請求項９の発明は、請求項１〜８のいずれかに記載のプリント生地を使用したマット類に関する。
【発明の効果】
【００１５】
本発明のプリント生地によれば、金属ナノ粒子が生地に付着しているので、優れた抗菌防臭効果及び脱臭効果を示す。
【発明を実施するための最良の形態】
【００１６】
以下、図面を参照しつつ本発明の実施形態について説明する。図１は、本発明の一例を示すプリント生地の概略断面図である。
【００１７】
プリント生地１は、金属ナノ粒子２１が付着した生地２、この生地２上に形成されたプリント層３等を備えている。このプリント生地１は、例えば、金属ナノ粒子２１を付着させた生地２を原料として、前記プリント層３等を形成するための印刷インクを前記生地２上にスクリーン印刷することにより製造される。このようにして得られるプリント生地１は、金属ナノ粒子２１が生地２に付着しているので、優れた抗菌防臭効果及び脱臭効果を発揮するとともに、後述するようにプリント層３を特定の構成とすることで、従来に比べて短時間で疼痛の緩和を促進するという優れた効果を発揮する。
【００１８】
生地２は、スクリーン印刷に適用可能な素材から形成されたものであれば特に限定されず、例えば、天然繊維、再生繊維、半合成繊維または合成繊維を素材とする織布、編布または不織布などが用いられる。
【００１９】
金属ナノ粒子２１とは、ナノサイズの粒径を有する金属をいう。金属ナノ粒子２１の粒径は、通常、９００ｎｍ以下であれば特に限定されないが、プリント生地１の抗菌防臭効果及び脱臭効果の観点から、例えば、１〜８００ｎｍが好ましく、１〜５００ｎｍが更に好ましく、１〜１００ｎｍが特に好ましい。ここで、金属ナノ粒子２１の粒径は、操作型電子顕微鏡（ＳＥＭ）を使用して金属ナノ粒子２１のナノレベルオーダーの粒度分布を調べることにより行う。そして、粒度分布がほぼ単分散の場合は、当該分布の中で最も度数の大きい粒径を金属ナノ粒子２１の粒径とする。一方、粒度分布が多分散の場合は、その平均値を金属ナノ粒子２１の粒径とする。なお、実施態様によっては、金属ナノ粒子２１の粒径を測定したときに、１μｍ以上の粒子が含まれる場合もあるが、かかる場合でも本発明における金属ナノ粒子２１の粒径は、ナノレベルオーダー（１〜９９９ｎｍ）の粒度分布を基準にして算出される。
【００２０】
生地２に対する金属ナノ粒子２１の付着量は、粒径が上記範囲であれば微量であっても抗菌防臭効果及び脱臭効果が発揮されるので特に限定されず、例えば、生地２の重さに対する金属ナノ粒子２１の付着量で表せば、０．１〜３ｐｐｍ程度で十分である。
【００２１】
金属ナノ粒子２１を形成する金属の種類は特に限定されず、例えば、金、銀、白金、銅、パラジウム及びタングステン等が挙げられ、これらのうち、少なくとも１種が生地２に付着されていればよい。
【００２２】
また、生地２に金属ナノ粒子２１を単独で付着させてもよいが、プリント生地１の使用態様によっては、バインダー樹脂とともに付着させてもよい。例えば、プリント生地１を洗濯して繰り返し使用する用途に供する場合には、プリント生地１を洗濯したときの金属ナノ粒子２１の脱落を防止するため、例えば、ポリウレタン樹脂、アクリル樹脂等のバインダー樹脂とともに付着させることができる。
【００２３】
金属ナノ粒子２１が付着した生地２は、例えば、生地２を金属ナノ粒子２１の分散液に浸漬する浸漬工程、該分散液に浸漬された生地２を圧搾する圧搾工程、次いで圧搾された生地２を乾燥する乾燥工程を経て製造される。図４は、金属ナノ粒子２１を生地２に付着させる製造工程の一例を示すものであり、上流から下流（図中左から右）に沿って、送りローラ７１，金属ナノ粒子分散液８１、絞りローラ７３、ガイドローラ７６，７６、テンションローラ７４、乾燥機８２及び送りローラ７５，７５，７５が配設されている。
【００２４】
まず、生地２は、送りローラ７１により下方にある金属ナノ粒子分散液８１まで案内される。分散液８１の中には浸漬ローラ７２が配設されており、生地２は浸漬ローラ７２の下を通過して上方に引き上げられる（浸漬工程）。次いで、生地２は絞りローラ７３で圧搾され（圧搾工程）、続いて、ガイドローラ７６、テンションローラ７４，ガイドローラ７６を通過した後に乾燥機８２の中を通過する（乾燥工程）。最後に、乾燥工程を経た生地２は送りローラ７５，７５，７５を通過して仕上がり生地とされる。
【００２５】
金属ナノ粒子分散液８１における金属ナノ粒子２１の濃度は、生地２に対する金属ナノ粒子２１の目標付着量に応じて適宜設定すればよく特に限定されないが、通常は１〜１００ｐｐｍである。また、絞りローラ７３による絞り圧力は、生地２の素材、厚み等に応じて適宜変更可能であるが、通常は５０〜２００％が好ましい。さらに、乾燥機８２の乾燥方式としては、例えば、ローラ乾燥、熱風乾燥等が挙げられる。熱風乾燥を行う場合には、生地２に対する金属ナノ粒子２１の付着状態を維持するために、風速を５０ｃｍ／秒以下に設定することが好ましい。また、乾燥温度は通常１００℃前後であるが、金属ナノ粒子分散液中に前記バインダー樹脂が含有されている場合には、該バインダー樹脂の乾燥を促進するため１２０〜１５０℃で乾燥することが好ましい。
【００２６】
金属ナノ粒子の分散液は、公知の方法、例えば、気相中に高温で蒸発させた金属の蒸気を供給し、ガス分子との衝突により急冷させて微粒子を形成する気相法、金属イオンを溶解した溶液に還元剤を添加して金属イオンの還元を行う溶液法（液相法）、水中アーク放電による溶融法などにより合成できる。また、上記の方法により製造された金属ナノ粒子の分散液には、通常副生成物である塩や分解生成物などが溶解しているが、本発明では、かかる副生成物を、例えば限外ろ過法、電気透析法等の公知の方法により除去して、純水中に金属ナノ粒子のみが実質的に分散している分散液を使用することが好ましい。
【００２７】
第１プリント層３は、半導体または金属から選ばれたナノ粒子と、金属または半導体から選ばれ、前記ナノ粒子と接触することで界面電位差を生じるミクロ粒子とがインク樹脂中に分散した状態で生地２上に固着されている。第１プリント層３をかかる構成とすることにより、従来に比べて短時間で疼痛の緩和を促進するという優れた効果を発揮する。
【００２８】
ナノ粒子とは、ナノサイズの粒径を有する半導体または金属をいう。ナノ粒子の粒径は、通常、９００ｎｍ以下であれば特に限定されないが、疼痛の緩和促進の観点から、例えば、１〜８００ｎｍが好ましく、１〜５００ｎｍが更に好ましく、１〜１００ｎｍが特に好ましい。なお、ナノ粒子の粒径は、上記金属ナノ粒子２１と同様の方法により算出される。
【００２９】
ナノ粒子として用いられる半導体としては、例えば、ゲルマニウム、シリコン等の真性半導体、ｎ型半導体、ｐ型半導体等の不純物半導体が挙げられる。また、ナノ粒子として用いられる金属としては、例えば、金、銀、白金、銅、パラジウム及びタングステン等が挙げられる。本発明では、前記ナノ粒子のうち、少なくとも１種を用いればよい。また、前記半導体と金属の中では、鈍痛の緩和促進の観点から、半導体を用いることが好ましい。
【００３０】
ナノ粒子の配合割合は、疼痛の緩和促進及び経済性の観点から、インク樹脂１００重量部に対して、好ましくは０．０００１〜１重量部である。
【００３１】
ミクロ粒子とは、ミクロンサイズの粒径を有する金属または半導体をいう。このようなミクロ粒子は、前記金属または半導体をミクロンサイズまで細粒化して得られるものである。ミクロ粒子の大きさは、プリント生地１の疼痛緩和を促進する観点から、１．０〜１０μｍが好ましく、１．０〜５．０μｍが更に好ましい。
【００３２】
ミクロ粒子として用いられる金属としては、前記ナノ粒子と接触することで界面電位差を生じる金属のうち、金、銀、鉄及びアルミニウム等が挙げられる。また、ミクロ粒子として用いられる半導体としては、前記ナノ粒子と接触することで界面電位差を生じる半導体のうち、ゲルマニウム、シリコン等の真性半導体、ｎ型半導体、ｐ型半導体等の不純物半導体が挙げられる。本発明では、前記ミクロ粒子のうち、少なくとも１種を用いればよい。
【００３３】
ミクロ粒子の配合割合としては、疼痛の緩和効果、堅牢性及び経済性を確保する観点から、インク樹脂１００重量部に対して１〜３０重量部が好ましく、５〜２０重量部が更に好ましく、５〜１５重量部が特に好ましい。
【００３４】
インク樹脂としては、印刷用に用いられる公知のインク樹脂であれば特に限定されず、例えば、ポリエステル樹脂、アクリル樹脂、ポリウレタン樹脂、アルキド樹脂、フェノール樹脂、メラミン樹脂、エポキシ樹脂等が挙げられ、これらは単独で又は２種以上を混合して用いることができる。
【００３５】
また、第１プリント層３には、疼痛の緩和効果を高めるために、上記成分の他に、放射線を放射する鉱石粉体を含有させてもよい。かかる鉱石としては、例えば、モナズ石、天照石、デービド鉱、ブランネル石、センウラン鉱、ニンギョウ石、リンカイウラン石、カルノー石、チャムン石、メタチャムン石、フランセビル石、トール石、コフィン石、サマルスキー石、トリウム石、トロゴム石等が挙げられる。これらの中ではモナズ石と天照石が好ましく用いられる。前記鉱石の粒径は特に限定されず、通常０．１〜１０μｍ程度に細粒化したものを用いればよい。また、前記鉱石粉体の配合割合は、インク樹脂１００重量部に対して１〜３０重量部が好ましく、５〜２０重量部が更に好ましく、５〜１５重量部が特に好ましい。
【００３６】
なお、第１プリント層３には、本発明の効果を損なわない範囲で、例えば、前記ナノ粒子またはミクロ粒子がインク樹脂中で凝集するのを防止するために分散剤を含有させたり、第１プリント層３の厚みを増すために発泡剤を含有させることができる。また、第１プリント層３には、公知の印刷インク中に含まれる添加剤、例えば、色剤としての顔料、消泡剤、酸化防止剤、及び光安定剤等の各種の添加剤を適宜含有させることができる。前記添加成分は、後述する第２プリント層４と第３プリント層５についても同様に含有させることができる。
【００３７】
第１プリント層３の形態は特に限定されないが、肌との接触面積を広げつつ生地としての風合いを維持する観点から、ドット（点）を生地２上に多数散在させた水玉模様とすることが好ましい。ドットの形状は特に限定されず、例えば、三角形、四角形、多角形、半円形、円形、楕円形等が挙げられる。また、ドットの大きさについても特に限定されず、通常は１〜１０ｍｍの範囲で適宜選択することができる。また、第１プリント層３の印刷量としては、疼痛の緩和を促進する観点から、少なくとも１０ｇ／ｍ２以上が好ましい。
【００３８】
生地２上に第１プリント層３が印刷されたプリント生地１によれば、ゲルマニウム粉体などを生地上に印刷した従来のプリント生地に比べて短時間で疼痛を緩和することができる。たとえば、慢性関節リウマチを呈する人が疼痛のある膝に従来のプリント生地を巻き回し、その上からサポーターを装着して膝に前記プリント生地を密着させた場合には、数日経過しても疼痛の状態はほとんど変わらないのに対して、本発明のプリント生地１を上記と同じ方法で使用した場合には、平均して３〜４時間後には疼痛が緩和することが実感でき、以後プリント生地１を取り外すまで疼痛が和らいだ状態が継続する。すなわち、本発明のプリント生地１は、疼痛の緩和作用について従来にはない即効性を有する。
【００３９】
プリント生地１による疼痛の緩和促進作用の原理は現段階では明らかではないが、本発明者らは次のように推測している。まず、公知の事実として、半導体と金属、または異種の金属同士が接触した場合、その接触界面を通じて電子の移動が起こり、これにより界面電位差が生じる。そして、通常、かかる電子の移動は持続的なものではない。しかしながら、本発明では、ナノ粒子がミクロ粒子と接触するので、ナノ粒子特有の作用により、粉体同士の接触界面に絶えず電子移動が生じる。そして、かかる持続的な電子移動が体の汗（水分）を介して疼痛部分（電子の流れが滞っている部分）に作用することで、疼痛緩和が継続して起こるのではないかと推測している。
【００４０】
さらに他の効果として、不眠症患者が、敷き布団の上にプリント生地１を敷いたり、あるいはプリント生地１を上半身又は下半身に被せて就寝すると、普段よりも気持ちが落ち着く、ぐっすりと眠ることができる等不眠症の改善を実感することができる。
【００４１】
続いて、第２プリント層４について説明する。第２プリント層４は、自発分極を有するミクロ粒子に基づく種々の効果を期待する場合に必要に応じて設けられるものであり、半導体または金属から選ばれたナノ粒子と、自発分極を有するミクロ粒子とがインク樹脂中に分散した状態で生地２上に固着されている。
【００４２】
ナノ粒子とは、ナノサイズの粒径を有する半導体または金属をいう。ナノ粒子の粒径は、通常、９００ｎｍ以下であれば特に限定されないが、好ましくは１〜８００ｎｍ、更に好ましくは１〜５００ｎｍ、特に好ましくは１〜１００ｎｍである。なお、ナノ粒子の粒径は、上記金属ナノ粒子２１と同様の方法により算出される。
【００４３】
ナノ粒子として用いられる半導体としては、例えば、ゲルマニウム、シリコン等の真性半導体、ｎ型半導体、ｐ型半導体等の不純物半導体が挙げられる。また、ナノ粒子として用いられる金属としては、例えば、金、銀、白金、銅、パラジウム及びタングステン等が挙げられる。本発明では、前記ナノ粒子のうち、少なくとも１種を用いればよい。
【００４４】
ナノ粒子の配合割合は特に限定されず、通常は、インク樹脂１００重量部に対して、好ましくは０．００１〜１重量部である。
【００４５】
自発分極を有するミクロ粒子とは、ミクロンサイズの粒径を有する自発分極粒子をいう。自発分極粒子としては、例えば、トルマリン、ＢａＴｉＯ３、ＰｂＴｉＯ３、ＰｂＺｒＯ３、Ｐｂ（Ｚｒ，Ｔｉ）Ｏ３、ＫＮｂＯ３、ＫＴａＯ３、Ｋ（Ｔａ，Ｎｂ）Ｏ３、ＬｉＮｂＯ３、ロッシェル塩、硫酸グリシン、リン酸カリウム、プロピオン酸カルシウムストロンチウム等が挙げられ、これらは単独で又は２種以上を混合して用いることができる。これらの中では、自発分極が最も大きい点でトルマリンが特に好ましい。
【００４６】
ミクロ粒子の粒径は特に限定されず、通常０．１〜１０μｍであり、１．０〜５．０μｍが好ましい。前記ミクロ粒子の配合割合としては、インク樹脂１００重量部に対して１〜３０重量部が好ましく、１０〜２５重量部が更に好ましく、１５〜２５重量部が更に好ましい。
【００４７】
インク樹脂としては、印刷用に用いられる公知のインク樹脂であれば特に限定されず、例えば、ポリエステル樹脂、アクリル樹脂、ポリウレタン樹脂、アルキド樹脂、フェノール樹脂、メラミン樹脂、エポキシ樹脂等が挙げられ、これらは単独で又は２種以上を混合して用いることができる。
【００４８】
また、第２プリント層４には、上記成分の他に、放射線を放射する鉱石粉体を含有させてもよい。かかる鉱石としては、例えば、モナズ石、天照石、デービド鉱、ブランネル石、センウラン鉱、ニンギョウ石、リンカイウラン石、カルノー石、チャムン石、メタチャムン石、フランセビル石、トール石、コフィン石、サマルスキー石、トリウム石、トロゴム石等が挙げられる。これらの中ではモナズ石と天照石が好ましく用いられる。前記鉱石の粒径は特に限定されず、通常０．１〜１０μｍ程度に細粒化したものを用いればよい。
また、前記鉱石粉体の配合割合は、インク樹脂１００重量部に対して１〜３０重量部が好ましく、５〜２０重量部が更に好ましく、５〜１５重量部が特に好ましい。
【００４９】
第２プリント層４の形態は特に限定されないが、肌との接触面積を広げつつ生地としての風合いを維持する観点から、第１プリント層３と重ならないようにして、ドット（点）を生地２上に多数散在させた水玉模様とすることが好ましい。ドットの形状は特に限定されず、例えば、三角形、四角形、多角形、半円形、円形、楕円形などが挙げられる。また、ドットの大きさについても特に限定されないが、通常は１〜１０ｍｍの範囲で適宜選択することができる。また、第２プリント層４の印刷量としては、少なくとも１０ｇ／ｍ２以上が好ましい。
【００５０】
生地２上に第２プリント層４が印刷されたプリント生地１によれば、例えば、血液（体液）を弱アルカリ性に保つ、自律神経を調整して内蔵の働きを正常化する、細胞を活性化して新陳代謝を促進する等の効果を期待することができる。
【００５１】
第３プリント層５は、遠赤外線に基づく種々の効果を期待する場合に必要に応じて設けられるものであり、遠赤外線を放射する無機物粉体と放射線を放射する鉱石粉体がインク樹脂中に分散した状態で生地２上に固着されている。
【００５２】
遠赤外線を放射する無機物粉体とは、遠赤外線を放射する無機物を細粒化したものである。かかる無機物としては公知のものを用いることができ、例えば、Ａｌ２Ｏ３、ＴｉＯ３、ＢａＯ、ＢａＴｉＯ３などの無機物の焼結体が挙げられ、これらは単独で又は２種以上を混合して用いることができる。前記無機物粉体の粒径は特に限定されず、通常０．１〜１０μｍであり、１．０〜５．０μｍが好ましい。無機物粉体の配合割合は特に限定されないが、通常、インク樹脂１００重量部に対して１〜２０重量部であり、５〜１５重量部が好ましい。
【００５３】
放射線を放射する鉱石粉体とは、γ線等の放射線を放射する鉱石を細粒化したものである。鉱石粉体を形成する鉱石としては、例えば、モナズ石、天照石、デービド鉱、ブランネル石、センウラン鉱、ニンギョウ石、リンカイウラン石、カルノー石、チャムン石、メタチャムン石、フランセビル石、トール石、コフィン石、サマルスキー石、トリウム石、トロゴム石等が挙げられる。これらの中ではモナズ石と天照石が好ましく用いられる。鉱石粉体の粒径は特に限定されず、通常０．１〜１０μｍであり、１．０〜５．０μｍが好ましい。鉱石粉体の配合割合としては、前記無機物による遠赤外線の放射量を増加させる観点から、インク樹脂１００重量部に対して１〜２０重量部が好ましく、５〜１５重量部が更に好ましく、７〜１２重量部が更に好ましい。
【００５４】
インク樹脂としては、印刷用に用いられる公知のインク樹脂であれば特に限定されず、例えば、ポリエステル樹脂、アクリル樹脂、ポリウレタン樹脂、アルキド樹脂、フェノール樹脂、メラミン樹脂、エポキシ樹脂等が挙げられ、これらは単独で又は２種以上を混合して用いることができる。
【００５５】
第３プリント層５の形態は特に限定されないが、肌との接触面積を広げつつ生地としての風合いを維持する観点から、第１プリント層３、さらに第２プリント層４を設ける場合には第２プリント層４と重ならないようにして、ドット（点）を生地２上に多数散在させた水玉模様とすることが好ましい。ドットの形状は特に限定されず、例えば、三角形、四角形、多角形、半円形、円形、楕円形などが挙げられる。また、ドットの大きさについても特に限定されないが、通常は１〜１０ｍｍの範囲で適宜選択することができる。また、第３プリント層５の印刷量としては、少なくとも１０ｇ／ｍ２以上が好ましい。
【００５６】
生地２上に第３プリント層５が印刷されたプリント生地１によれば、体温上昇による保温効果、抗菌・消臭・殺菌効果等のいわゆる遠赤外線効果を期待することができる。
【００５７】
図２は、図１のプリント生地１を上方から見た平面図であり、第１プリント層３、第２プリント層４及び第３プリント層５は、それぞれが３〜５ｍｍの円形ドットを構成単位として、８〜１０ｍｍの間隔を開けて生地２上に多数散在した状態で分別して印刷されることにより、全体として水玉模様が形成されている。このように前記３種類のプリント層３，４，５がそれぞれ重ならないように印刷することにより、それぞれのプリント層の効果が効果的に発揮される。
【００５８】
本発明のプリント生地は、図２に示したような生地そのものの形態で供してもよいし、例えば、図３に示すように、図２のプリント生地１を表地に備えたマット類６として供することができる。かかるマット類６は、人の体にプリント生地１が直接接触するような使用態様であれば、その用途は特に限定されず、例えば敷き布団、掛け布団、まくら、シーツ等の寝具用、あるいは座布団、じゅうたん、ひざ掛け等の敷物用として用いることができる。
【００５９】
以上説明したプリント生地１は、それぞれのプリント層に対応する印刷インクを生地上にスクリーン印刷することにより製造される。具体的には、第１プリント層３に対応する印刷インクとしては、前記第１プリント層３の構成成分に加えてスクリーン印刷に用いられる公知の溶剤を配合したものを第１印刷インクとし、第２プリント層４に対応する印刷インクとしては、前記第２プリント層４の構成成分に加えてスクリーン印刷に用いられる公知の溶剤を配合したものを第２印刷インクとし、さらに第３プリント層５に対応する印刷インクとしては、前記第３プリント層５の構成成分に加えてスクリーン印刷に用いられる公知の溶剤を配合したものを第３印刷インクとして準備する。なお、第１プリント層または第２プリント層の構成成分として半導体ナノ粒子を用いる場合には、前記金属ナノ粒子２１を生地２に付着させたときと同様に、半導体ナノ粒子の水分散液を配合原料として第１印刷インクまたは第２印刷インクを調製する。また、半導体ナノ粒子の水分散液は金属ナノ粒子の水分散液と同様の方法で製造することができる。
【００６０】
なお、前記印刷インクに配合する溶剤としては、例えば、ミネラルスピリット、灯油等の脂肪族炭化水素、キシレン、高沸点溶剤（＃１００，＃１５０，＃１８０）等の芳香族炭化水素、メチルイソブチルケトン（ＭＩＢＫ）、ジアセトンアルコール、シクロヘキサノン、イソホロン等のケトン、プロピレングリコールモノメチルエーテル（ＰＧＭ）、セロソロブ、、ブチルソロソロブ、エチルカルビトール、ブチルカルビトール等のグリコールエーテル、プロピレングリコールモノメチルエーテルアセテート、セロソルブアセテート、ブチルセロソルブアセテート、カルビトールアセテート等のグリコールエステル等が挙げられる。
【００６１】
そして、前記３種類の印刷インクに対応して所定形状のパターンが形成された３種類のスクリーンを適宜の間隔を開けてベルトコンベヤーの上方に配置するとともに、前記ベルトコンベヤー上に載置した生地２を製造ラインの下流側へ連続的に移送しつつ、好ましくは第２印刷インク、第３印刷インク、第１印刷インクの順に連続的にスクリーン印刷を行い、次いで各印刷インクに配合した溶剤を蒸発させることにより、残りの成分が生地２と密着した皮膜を形成させる。これにより、各印刷インクに対応したプリント層３，４，５が生地２上に形成されたプリント生地１が製造される。
【００６２】
このように同一ライン上で複数の印刷インクを生地上に連続してスクリーン印刷を行う場合、一の印刷インクを印刷して直ぐに他の印刷インクを生地上に印刷することになる。このため、他の印刷インクを印刷するまでに一の印刷インクが十分に乾燥していないと、他の印刷インクに対応したスクリーンの印刷面に一の印刷インクが付着する結果、一の印刷インクに他の印刷インクが一部重複して生地上に印刷され、これにより印刷柄が乱れるおそれがある。したがって、かかる製造上の不都合を回避して仕上がり良く印刷するために、印刷インクの速乾性を高める必要がある。印刷インクの速乾性を高めるためには、例えば、それぞれの印刷インク中にアクリル樹脂を含有させたり、製造ラインの上流から下流へ向かってそれぞれの印刷インクの印刷量を順次多くすることが好ましい。また、前記第１印刷インクに対応する第１プリント層３は生地２に対する定着性が比較的低いので、かかる定着性を向上させるために、第１印刷インク中にアクリル樹脂に加えてポリウレタン樹脂を含有させることが好ましい。
【実施例】
【００６３】
以下に実施例を示して本発明を具体的に説明するが、本発明は下記実施例に制限されるものではない。
【００６４】
（白金ナノ粒子が付着した生地の製造例１）
目付１６０ｇ／ｍ２の綿サテン及び粒径６０ｎｍ、濃度３０ｐｐｍの白金ナノ粒子水分散液（商品名：ナノメタル水溶液、（株）セラテック）１Ｌに、ポリウレタン樹脂を１ｇ投入し、次いで攪拌して得られた白金ナノ粒子分散液を原料として、図４に示す製造装置を用いて、絞りローラによる絞り圧力１５０％、乾燥温度１３０℃の条件で白金ナノ粒子が付着した生地を製造した。得られた生地をＩＣＰ発光分析装置で分析したところ、生地（綿サテン）の重量に対する白金ナノ粒子の付着量は０．３ｐｐｍだった。
【００６５】
（白金付着生地の抗菌防臭性）
上記製造例１で得られた生地（以下、「白金付着生地」という）を試料Ａとして、ＪＩＳ  Ｌ  １９０２の菌液吸収法にしたがい、供試菌として黄色ぶどう球菌を用いて、静菌活性値と殺菌活性値を測定した。また、試料Ａを洗濯機に３回かけたものを試料Ｂとして上記と同様の方法により静菌活性値と殺菌活性値を測定した。結果を表１に示す。
【００６６】
【表１】
2006070403.tif 000003
【００６７】
試料Ａの静菌活性値は４．３以上であり、基準となる２．２を上回った。また、試料Ａの殺菌活性値は１．５以上であり、基準となる０を上回った。これらの結果により、試料Ａは抗菌防臭効果を有することが確認された。また、試料Ｂの静菌活性値は４．２以上、殺菌活性値は１．４以上であり、試料Ａとほぼ同様の値を示した。このことから、綿サテンに対する白金ナノ粒子の堅牢性が高いことが確認された。
【００６８】
（白金付着生地のアンモニア脱臭試験）
上記製造例１で得られた白金付着生地を１０ｃｍ×１０ｃｍ角にカットしたものを試料として、（社）繊維評価技術協議会  消臭加工繊維製品認証基準の消臭性能試験方法にしたがって、前記試料のアンモニアに対する脱臭試験を行った。具体的には、１ｍ３のプラスチック製密閉容器に前記試料を入れて密閉し、気体導入管を通じて該密閉容器にアンモニアが濃度１５ｐｐｍになるように導入した。そして、アンモニア測定用検知管を用いて、１時間後における前記密閉容器のアンモニア濃度を測定した。また、比較例として、白金ナノ粒子を付着させる前の前記綿サテンを試料として上記と同様の試験を行った。測定の結果、アンモニア濃度の減少率は、白金付着生地（実施例）が７１．１％、綿サテン（比較例）が６４．９％だった。
【００６９】
（白金付着生地のホルムアルデヒド脱臭試験）
上記製造例１で得られた白金付着生地を１０ｃｍ×１０ｃｍ角にカットしたものを試料として（社）繊維評価技術協議会  消臭加工繊維製品認証基準の消臭性能試験方法に準じて、前記試料のホルムアルデヒドに対する脱臭試験を行った。具体的には、１ｍ３のプラスチック製密閉容器に前記試料を入れて密閉し、気体導入管を通じて該密閉容器にホルムアルデヒドが濃度１５ｐｐｍになるように導入した。そして、ホルムアルデヒド測定用検知管を用いて、１時間後における前記密閉容器のホルムアルデヒド濃度を測定した。また、比較例として、白金ナノ粒子を付着させる前の前記綿サテンを試料として上記と同様の試験を行った。測定の結果、ホルムアルデヒド濃度の減少率は、白金付着生地（実施例）が８５．０％、綿サテン（比較例）が７８．９％だった。
【００７０】
上記いずれの試験についても、臭い成分の濃度減少率は、白金付着生地（実施例）が高い値を示した。したがって、白金付着生地は脱臭効果を有することが確認された。
【００７１】
（白金付着生地のホルムアルデヒド分解効果確認試験）
上記製造例１で得られた白金付着生地を１０ｃｍ×１０ｃｍ角にカットしたものを試料として、上記「白金付着生地のホルムアルデヒド脱臭試験」にしたがい、密閉容器中のホルムアルデヒドの初期濃度を１５ｐｐｍとして、ホルムアルデヒドの濃度減少率が８１．８％になるまでホルムアルデヒドを吸着させた。また、白金ナノ粒子を付着させる前の前記綿サテンを１０ｃｍ×１０ｃｍ角にカットしたものを比較試料として、上記と同様の条件で、ホルムアルデヒドの濃度減少率が８１．８％になるまでホルムアルデヒドを吸着させた。続いて、脱臭試験後の試料と比較試料を取り出して、それぞれを１００ｍＬの純水中に浸漬して、吸着したホルムアルデヒドを抽出するとともに、この抽出したホルムアルデヒド濃度を測定することにより、試料及び比較試料のそれぞれについて、生地１ｇ当たりのホルムアルデヒドの吸着量を算出した。
【００７２】
ホルムアルデヒドの吸着量は、試料が５０μｇ／ｇ、比較試料が５５μｇ／ｇと算出された。すなわち、ホルムアルデヒドの脱臭試験により、ホルムアルデヒドの濃度減少率の点では、試料と比較試料は同量のホルムアルデヒドを吸着したといえるにもかかわらず、実際の吸着量は比較試料の方が試料よりも多い結果を示した。このことから、前記試料は、一端ホルムアルデヒドを吸着した後に、該吸着したホルムアルデヒドを一部分解しているものと推測された。
【００７３】
（プリント生地の製造例１）
表２に示す各種の原料（粒径：３μｍ）を表１に示す配合割合にしたがって配合して第１印刷インク、第２印刷インク及び第３印刷インクを調製した。なお、第１印刷インク及び第２印刷インクのゲルマニウム（Ｇｅ）ナノ粒子水分散液（粒径５０ｎｍ，濃度３，２００ｐｐｍ）は、（株）セラテック製のナノメタル水溶液（商品名）を用いた。次に、前記印刷インクを、第２印刷インク、第３印刷インク、第１印刷インクの順に上記白金付着生地上に連続的にスクリーン印刷を行い、次いで熱風を伴なう乾燥機の中を通過させることにより、図２に示したのと同様の水玉模様が白金付着生地上に形成されたプリント生地を製造した。プリント生地におけるそれぞれのプリント層の印刷量は、第１プリント層が４０ｇ／ｍ２、第２プリント層が３０ｇ／ｍ２、第３プリント層が２０ｇ／ｍ２だった。
（プリント生地の製造例２）
第１印刷インク及び第２印刷インクに上記Ｇｅナノ粒子水分散液を配合しないこと以外は上記製造例１と同様の条件でプリント生地を製造した。
【００７４】
（プリント生地の製造例３）
製造例１で作製したプリント生地を表地、綿１００％の生地を裏地とし、ポリエステル固綿を中芯としてウールを０．８ｋｇ詰めることによりシングルサイズ（１００ｃｍ×２００ｃｍ）の敷きパッドを製造した。
（プリント生地の製造例４）
製造例２で作製したプリント生地を表地、綿１００％の生地を裏地とし、ポリエステル固綿を中芯としてウールを０．８ｋｇ詰めることによりシングルサイズ（１００ｃｍ×２００ｃｍ）の敷きパッドを製造した。
【００７５】
【表２】
2006070403.tif 000004
【００７６】
〔疼痛の緩和効果〕
（実施例１）
慢性関節リウマチを呈する女性（４９歳）を被検者とし、疼痛を感じる膝関節に製造例１のプリント生地（縦２０ｃｍ，横６０ｃｍ）を巻き回し、その上からサポーターを装着して膝にプリント生地を密着させたところ、１時間を経過した時点においては疼痛を感じていたが、３時間を経過した時点で疼痛を感じなくなった。以後、プリント生地を取り外すまでかかる状態が継続した。
【００７７】
（比較例１）
実施例１と同じ女性を被検者として、疼痛を感じる膝関節に製造例２のプリント生地（縦２０ｃｍ，横６０ｃｍ）を巻き回し、その上からサポーターを装着して膝にプリント生地を密着させたところ、２４時間を経過した時点でも疼痛が継続し、疼痛の緩和効果を実感することができなかった。
【００７８】
〔不眠症の改善効果〕
（実施例２）
浅眠・中途覚醒を呈する不眠症の男性（６１歳）を被検者として、製造例３の敷きパッドを敷き布団の上に敷いて、シーツと布団カバーを体に掛けて就寝させたところ、翌朝まで目が覚めることなく、また朝起きたときには普段に比べて眠りが深かったことを自覚することができた。
【００７９】
（比較例２）
実施例２と同じ男性を被検者として、製造例４の敷きパッドを敷き布団の上に敷いて、シーツと布団カバーを体に掛けて就寝させたところ、翌朝までにたびたび目が覚め、また朝起きたときには眠りの深さは普段と同じように浅かったと自覚した。
【図面の簡単な説明】
【００８０】
【図１】本発明の一例を示すプリント生地１の概略断面図である。
【図２】プリント生地１の平面図である。
【図３】表地にプリント生地１を用いて作成したマット類を示す外観斜視図である。
【図４】金属ナノ粒子を生地に付着させる工程の一例を示す製造工程図である。
【符号の説明】
【００８１】
１  プリント生地
２  生地
２１  金属ナノ粒子
３  第１プリント層
４  第２プリント層
５  第３プリント層
６  マット類
【図１】
2006070403.tif 000005
【図２】
2006070403.tif 000006
【図３】
2006070403.tif 000007
【図４】
2006070403.tif 000008